실시 예 1 에 기재 된 절차 를 이용 하 여 고탄성 폴리머 - 결합 입자 ( 나노 35 ㎛ 크기 의 SnO 2 입자 ) 및 PVDF - 결합 SnO 2 입자 로부터 배터리 전지 를 제조 하 였 다 . 도 4 b 는 본 발명 의 고탄성 폴리머 바인더 접근 법 에 따라 제조 된 애노드 가 , PVDF - 결합 SnO 2 입자 - 기반 애노드 에 비해 훨씬 더 안정 적 이 고 높 은 가역 적 용량 을 제공 함 을 보여준다 . 고탄성 폴리머 는 애노드 활물질 입자 와 전도성 첨가제 를 함께 고정 시키 는 능력 이 더 가능 해서 , 활물질 전극 의 구조 적 완전 성 을 현저 하 게 향상 시킨다 .